(57)【要約】  本発明は、実装の高速化および高密度化に対応可能な真空吸着ノズルを提供することを目的とする。この目的を解決するため、本発明の真空吸着ノズル１は、吸着物を真空吸着する吸着面２と、前記吸着面２に連通する吸引孔３とを備える真空吸着ノズル１において、前記吸着面２を含む先端部をセラミックスで構成し、前記セラミックスは、該セラミックスを構成する主成分と、該主成分の平均結晶粒径よりも大きい平均結晶粒径を有する第２成分とを含み、前記吸着面２において、前記第２成分の結晶粒子は前記主成分の結晶粒子よりも突出することを特徴とする。
2009091061.tif 000002
【特許請求の範囲】
【請求項１】
吸着物を真空吸着する吸着面と、前記吸着面に連通する吸引孔とを備える真空吸着ノズルにおいて、
前記吸着面を含む先端部がセラミックスからなり、
前記セラミックスが、該セラミックスを構成する主成分と、該主成分の平均結晶粒径よりも大きい平均結晶粒径を有する第２成分とを含み、
前記吸着面において、前記第２成分の結晶粒子が前記主成分の結晶粒子よりも突出していることを特徴とする真空吸着ノズル。
【請求項２】
前記主成分がジルコニアであることを特徴とする請求項１に記載の真空吸着ノズル。
【請求項３】
前記第２成分がアルミナであることを特徴とする請求項１または２に記載の真空吸着ノズル。
【請求項４】
前記第２成分が酸化亜鉛，酸化鉄，炭化チタン，窒化チタンのうちいずれかであることを特徴とする請求項１または２に記載の真空吸着ノズル。
【請求項５】
真空吸着ノズルの全長にわたる抵抗値が１０３Ω以上１０１１Ω以下であることを特徴とする請求項４に記載の真空吸着ノズル。
【請求項６】
前記吸着面の前記吸引孔付近が突出し、前記吸着面が外周から側面にかけて湾曲していることを特徴とする請求項１に記載の真空吸着ノズル。
【請求項７】
当該真空吸着ノズルの先端部の外周に、前記吸着面まで達する複数の溝を有することを特徴とする請求項１に記載の真空吸着ノズル。
【請求項８】
前記複数の溝は同一形状であって、前記の真空吸着ノズルの先端部の外周に等間隔で形成されていることを特徴とする請求項７に記載の真空吸着ノズル。
【発明の詳細な説明】
【技術分野】
【０００１】
本発明は、チップコンデンサやチップ抵抗器などのチップ状の電子部品を回路基板に実装するための電子部品装着機に好適に用いられる真空吸着ノズルに関するものである。
【背景技術】
【０００２】
従来より、チップコンデンサやチップ抵抗器などのチップ状の電子部品は、電子部品装着機に具備された真空吸着ノズルの先端の吸着面に真空吸引によって吸着された後、そのまま搬送されて回路基板の所定の位置へ実装される。このとき、このチップ状の電子部品の位置の測定は、光を照射して、このチップ状の電子部品によって反射された反射光をＣＣＤカメラで受光し、画像解析装置でそのチップ状の電子部品の形状や電極の位置を解析することによって行なわれている。【０００３】
図１０は、真空吸着ノズルを具備した電子部品装着機を用いた、チップ状の電子部品を回路基板に実装する電子部品装着装置の構成を示す概略図である。【０００４】
図１０に示す電子部品装着装置５０は、電子部品装着機４４に具備された真空吸着ノズル３１と、電子部品４５を並べたトレイ４６と、真空吸着ノズル３１に吸着された電子部品４５に向けて光を照射するライト４７と、電子部品４５からの反射光を受光するためのＣＣＤカメラ４８と、ＣＣＤカメラ４８で受光した反射光を画像処理するための画像解析装置４９と、で構成されている。【０００５】
そして、この電子部品装着装置５０において、真空吸着ノズル３１がトレイ４６まで移動し、トレイ４６上に並べられた電子部品４５を吸着すると、ライト４７が真空吸着ノズル３１に吸着された電子部品４５へ向けて光を照射し、この光が電子部品４５の本体や電極に当たって反射する反射光をＣＣＤカメラ４８で受光する。ＣＣＤカメラ４８で受光された画像を基に画像解析装置４９によって電子部品４５の位置を測定して、そのデータを基に、電子部品４５を吸着した真空吸着ノズル３１を回路基板（図示せず）の所定の位置に移動させて、回路基板上に電子部品４５を実装している。【０００６】
図９は、電子部品装着機の保持部材に組み付けられた状態の真空吸着ノズルの構成の一例を示したものであり、（ａ）は斜視図、（ｂ）は縦断面図である。【０００７】
この真空吸着ノズル３１は、真空吸引することによって電子部品を吸着して保持するための吸着面３２を先端の端面側に有する円筒部３５と、円筒部３５の吸着面３２と相対する側に円筒部３５に向かって先細りの形状で設けられた円錐部３４と、円錐部３４が吸着面３２と相対する根元の端面側に設けた頭部３６と、を有する。そして円筒部３５の中心部を貫く内孔は、円錐部３４と頭部３６とに延設されて吸引孔３３とされている。【０００８】
また、保持部材４０は真空吸着ノズル３１の頭部３６と嵌合する受け部４１を中央に有し、その中心部に吸引孔３３と連通するように吸引孔４２を有しており、受け部４１に真空吸着ノズル３１の頭部３６を嵌合して電子部品装着機に取り付けられるようにしてある。【０００９】
そして、真空吸着ノズル３１の材質としては、耐摩耗性に優れるセラミックスや超硬合金などが用いられている。【００１０】
例えば、特許文献１には、チップ部品を吸着する吸着ノズルの先端部に耐摩耗性の優れたセラミックスを用いることや、このような吸着ノズルの先端部がカメラで撮影したときにチップ部品よりも画像入力レベルの低い色で構成されることによって、チップ部品の位置検出が行なえることが開示されている。そして、この吸着ノズルは耐摩耗性に優れ、チップ部品をノズルでピックアップした際の画像処理を確実に行なえることが開示されている。【００１１】
しかしながら、セラミックス等の耐摩耗性に優れた材料を用いると、このような材料は摩擦係数が小さいために、実装機の高速化を図るとチップ部品と吸着ノズルとの接触面で滑りが起こり、プリント基板に装着する電子部品の安定した装着精度が得られない。このため、例えば特許文献２には、ノズル本体を耐摩耗性・耐衝撃性に優れた母材にて構成して耐久性を確保し、吸着ノズルの部品吸着面に母材より摩擦係数が大きい材料の接触材を設けることにより、電子部品の滑りを抑え、耐久性と安定した装着精度とを両立できるようにした吸着ノズルが開示されている。【００１２】
また、通常、吸着ノズルの吸着面はノズルの先端面に固定砥粒でもって研磨することにより平坦化されているのであるが、固定砥粒を用いて研磨すると、吸着面に一方向に延びる直線状の加工痕が多数形成されるため、電子部品を吸着保持しても加工痕から空気の漏れが発生し、吸着力をさらに低下させる。そのため、特許文献３には、吸着面にショットブラスト加工を施して吸着面を形成するか、あるいは少なくとも先端面に粒径が０.５〜２μｍの硬質粒子を固着して吸着面を形成するなどして、その表面粗さを最大粗さ（Ｒｙ）で０.５〜５μｍとした吸着ノズルが開示されている。これによれば、この吸着ノズルは高速移動時に電子部品のずれを生じたり電子部品を落下させたりすること無く確実に保持することができる。【００１３】
また、特許文献４には、吸着ノズルの吸着面に吸引孔から吸着面の外周面に貫通する流通路を設けて流通路内に気体を高速で流すことで、流通路内にベルヌーイの効果で負圧を生じさせ、この負圧により同じ径の吸着ノズルに比べて吸着力を増加させてワークを保持する吸着ノズルが開示されている。当該吸着ノズルによれば、電子部品の小型化に伴い真空吸着ノズルの吸着面の径が小さくなっても吸着力が低下しない。
【特許文献１】特開平２−９０７００号公報
【特許文献２】特開平１１−２６９３３号公報
【特許文献３】特開平１１−９９４２６号公報
【特許文献４】特開平４−３６５５７９号公報
【発明の開示】
【発明が解決しようとする課題】
【００１４】
しかしながら、特許文献１に記載のチップ部品マウント装置に具備された吸着ノズルは、吸着ノズルのチップ部品を吸着する部分に耐磨耗性に優れたセラミック等の材料を用いる。このことにより、吸着ノズルの先端の磨耗を少なくし、メンテナンス性の向上を図ることができる。しかしながら、吸着ノズルの先端を単に耐磨耗性に優れたセラミック等の材料を用いただけでは、チップ部品の実装の高速化を図るとチップ部品と吸着ノズルとの接触面において、滑って吸着位置がずれてチップ部品の装着精度が安定して得られないという問題があった。【００１５】
また、特許文献３に記載の吸着用ノズルでは、電子部品と吸着面との微小隙間から空気の漏れを最小限に留めることができるとともに、電子部品との摩擦抵抗を適度に持たせてある。このことから、吸着力を向上させることができ、吸着用ノズルを高速移動時に電子部品がずれたり、落下したりすることがない。しかしながら、ショットブラスト加工が施された吸着面の表面は、粒子が鋭利な状態となっており、吸着時の衝撃荷重によって脱粒したり、端面が欠けたりしやすいという問題があった。【００１６】
さらに、特許文献４に記載の吸着ノズルは、ノズル本体の先端面に、吸引孔からノズル本体の外周面に貫通する流通路を設けることにより、気体が流通路を高速で流れることで、この流通路内にベルヌーイの効果により負圧が生じる。この負圧によって同じ径の吸着ノズルに比べ吸着力が向上し、ワークを保持することができる。しかしながら、高速で流れる気体によって吸着時に電子部品が振動し滑って吸着ずれを生じやすく、実装の高速化に応えられないという問題があった。【００１７】
本発明は、上記課題を解決すべく案出されたものであり、磨耗が少なく吸着時の衝撃荷重に耐えるとともに、滑り等による吸着物の吸着ずれや落下がなく確実に吸着物を吸着し、この吸着した吸着物を素早く回路基板に装着して吸着物を離すという実装の高速化および高密度化に対応可能な真空吸着ノズルを提供することを目的とする。【００１８】
また、近年、真空吸着ノズルを高速で移動させてトレイ上の電子部品を吸着し、そのまま電子部品を回路基板まで移動して実装する工程等において、回路基板およびこれに実装する電子部品がますます小型化されて、実装する電子部品の数が増加する傾向にある。このため、真空吸着ノズルが電子部品を吸着して回路基板の実装位置に載置するための時間を短縮することが課題となっている。また、実装する電子部品が小型化して軽量化するとともに真空吸着ノズルもさらに小型化していることから、電子部品の位置ずれや滑りまたは落下がなく確実に電子部品を吸着し、この吸着した電子部品をいかにすばやく吸着面から離脱して実装を高速化するかが課題となっていた。【００１９】
とくに、特許文献１に開示されたチップ部品を吸着する吸着ノズルの先端部に耐摩耗性の優れたセラミックスを単に用いた場合には、実装機の高速化を図るとチップ部品と吸着ノズルとの接触面で滑りが起こり、プリント基板に装着する電子部品の安定した装着精度が得られないという問題があった。【００２０】
この問題を解決するため、特許文献２に開示されているように、ノズル本体を耐摩耗性・耐衝撃性に優れた母材にて構成して耐久性を確保し、吸着ノズルの部品吸着面に、母材より摩擦係数が大きい材料からなる接触材を設けることにより、電子部品の滑りを抑えることはできる。しかしながら、この電子部品の滑りを抑えたことによって、電子部品を回路基板の実装位置に載置した後に吸着面から電子部品が離脱するのに時間を要することとなってしまうという問題があった。【００２１】
さらに、特許文献３に開示されたものは、吸着ノズルの吸着面にショットブラスト加工を施して吸着面を形成するか、あるいは少なくとも先端面に粒径が０.５〜２μｍの硬質粒子を固着して吸着面を形成し、吸着面の最大粗さ（Ｒｙ）を０.５〜５μｍとすることにより吸着ノズルの高速移動時に電子部品のずれや落下がなく確実に保持できるものである。しかしながら、吸着面を点状の加工痕が多数存在した凹凸面とし、一方向に延びる直線状の加工痕のない面としてあるので、吸着面と吸着物との隙間が狭くなると空気が流れにくくなって隙間の空気の圧力が急上昇してしまう。これにより、電子部品を吸着すると位置がずれたり、回路基板の実装位置に載置した後に吸着面から電子部品が離脱するのに時間を要したりするという問題が残っていた。【００２２】
また、特許文献４に開示されたものでは、吸着ノズルの吸着面に形成した流通路内に気体を高速で流した状態で電子部品を保持するため、その気流で電子部品が振動して吸着面上でずれてしまうという問題があった。【００２３】
したがって、本発明は、先端に吸着物を真空吸着して移送する際に吸着物を位置ずれなく吸着することができ、電子部品の滑りや落下がなく、その移送先で吸着面から吸着物を離脱する時間を短縮することができる、移送効率のよい真空吸着ノズルを提供することを目的とする。
【課題を解決するための手段】
【００２４】
本発明の第１の真空吸着ノズルは、吸着物を真空吸着する吸着面と、前記吸着面に連通する吸引孔とを備える真空吸着ノズルにおいて、前記吸着面を含む先端部がセラミックスからなり、前記セラミックスが、該セラミックスを構成する主成分と、該主成分の平均結晶粒径よりも大きい平均結晶粒径を有する第２成分とを含み、前記吸着面において、前記第２成分の結晶粒子が前記主成分の結晶粒子よりも突出していることを特徴とするものである。【００２５】
また、本発明の第２の真空吸着ノズルは、前記吸着面の吸引孔付近が突出し、前記吸着面が外周に向かって湾曲していることを特徴とするものである。
【発明の効果】
【００２６】
本発明の第１の真空吸着ノズルによれば、吸着面のセラミックスが、このセラミックスを構成する主成分と、この主成分の平均結晶粒径よりも大きい平均結晶粒径を有する第２成分とを含み、第２成分の結晶粒子が主成分の結晶粒子よりも突出している。これにより、吸着物を真空吸着するときに、吸着面において突出している第２成分の結晶粒子が吸着物の表面に存在する微小な凹部に引っ掛かる程度に緩やかに嵌め合わされた状態となる。したがって、滑り等によって吸着位置がずれることがなく確実に吸着物を保持することができるので、吸着物を落下させることなく搬送して装着することができる。また、吸着面には第２成分の結晶粒子と凹部との間に空気の流通路が存在しているので、吸着面が吸着物に貼り付くこともなく、装着後に吸着物を離すために吸引孔から空気を吸引するのを止めたときに時間を要することなく吸着物を離すことができる。【００２７】
したがって、本発明の第１の真空吸着ノズルによれば、磨耗が少なく吸着時の衝撃荷重に耐えるとともに、滑り等による吸着物の吸着ずれや落下がなく確実に吸着物を吸着し、この吸着した吸着物を素早く回路基板に装着して吸着物を離すという実装の高速化および高密度化に対応可能な真空吸着ノズルを提供することができる。【００２８】
また、本発明の第２の真空吸着ノズルによれば、吸着物を真空吸着する吸着面がセラミックスからなり、前記吸着面の吸引孔付近が突出し、前記吸着面が外周に向かって湾曲している。これにより、吸着物を吸着面に吸着するときに、真空吸着ノズルの側面から吸引孔に向けて流れる空気の流れが乱れることがないので、吸着面の所定の位置に正確に吸着物を吸着することができる。さらに、その移送先で吸着面から吸着物を離脱するときには、真空吸着ノズルの側面から吸着面に向かって滑らかに変化する連続面を有するので、吸着物が吸着面に貼り付くこともない。また、吸着物を離脱するために吸引孔から空気を吸引するのを止めた際に、時間を要することもなく短時間で吸着物の離脱を行なうことができる。【００２９】
したがって、本発明の第２の真空吸着ノズルによれば、先端に吸着物を真空吸着して移送する際に吸着物を位置ずれなく吸着することができ、電子部品の滑りや落下がなく、その移送先で吸着面から吸着物を離脱する時間を短縮することができる、移送効率のよい真空吸着ノズルを提供することができる。
【図面の簡単な説明】
【００３０】
【図１】本発明の真空吸着ノズルを電子部品装着機の保持部材に組み付けたときの構成の一例を示すものであり、（ａ）は斜視図、（ｂ）は（ａ）の縦断面図である。
【図２】本発明の真空吸着ノズルを具備した電子部品装着機を用いて、チップ状の電子部品を回路基板に実装する電子部品装着装置の構成を示す概略図である。
【図３】本発明の真空吸着ノズルの吸着面および吸着物である電子部品の表面の一部を拡大した概略図である。
【図４】本発明の真空吸着ノズルの吸着面に向かって滑らかに変化する連続面の構成の一例を示す斜視図である。
【図５】本発明の真空吸着ノズルの図４におけるＡ−Ａ’線での断面図である。
【図６】本発明の真空吸着ノズルの側面から吸着面に向かう複数の溝を有する真空吸着ノズルの一例を示す斜視図である。
【図７】本発明の真空吸着ノズルの図６におけるＡ−Ａ’線での断面図である。
【図８】本発明の真空吸着ノズルの先端と後端との間の抵抗値を測定する方法を示す正面図である。
【図９】従来の電子部品装着機の保持部材に組み付けられた状態の真空吸着ノズルの構成の一例を示すものであり、（ａ）は斜視図、（ｂ）は縦断面図である。
【図１０】従来の真空吸着ノズルを具備した電子部品装着機を用いた、チップ状の電子部品を回路基板に実装する電子部品装着装置の構成を示す概略図である。
【図１１】実施例４の真空吸着ノズルの吸着面の平面図である。
【符号の説明】
【００３１】
１  真空吸着ノズル
２  吸着面
３  吸引孔
４  円錐部
５  円筒部
６  頭部
７  連続面
８  溝
１０  保持部材
１１  受け部
１２  吸引孔
１４  電子部品装着機
１５  電子部品
１５ａ  凹部
１６  トレイ
１７  ライト
１８  ＣＣＤカメラ
１９  画像解析装置
２２  第２成分の結晶粒子
２３  主成分の結晶粒子
【発明を実施するための最良の形態】
【００３２】
［第１の実施の形態］
以下、本発明の真空吸着ノズルの第１の実施の形態の例について説明する。
図１は、本発明の第１の実施の形態に係る真空吸着ノズルを電子部品装着機の保持部材に組み付けたときの構成の一例を示すものであり、（ａ）は斜視図であり、（ｂ）は（ａ）の縦断面図である。【００３３】
図１に示すように、本発明の第１の実施の形態に係る真空吸着ノズル１は、真空吸引することによって電子部品を吸着して保持するための吸着面２を先端の端面側に有した円筒部５と、円筒部５の吸着面２と相対する側に円筒部５に向かって先細りの形状で設けられた円錐部４と、円錐部４が吸着面２と相対する根元の端面側に設けた頭部６と、を有する。そして、円筒部５を貫通して吸着面２に開口した内孔は、円錐部４と頭部６とに延設して頭部６の表面に開口させて、吸引孔３としてある。【００３４】
なお、吸着面２の形状は、吸着物の形状に合わせて楕円，矩形，多角形など任意の形状を選択することができる。しかしながら、吸着時の衝撃荷重に耐える機械的強度を有すること、吸着物との接触によるキズ等の発生を抑制すること等を考慮すれば、円筒部５の肉厚を等しくし、外形に角部の無い円形であることが好ましい。【００３５】
また、真空吸着ノズル１を組み付ける保持部材１０は、真空吸着ノズル１の頭部６と嵌合する受け部１１を有し、吸引孔３と連通するように吸引孔１２を有している。そして、保持部材１０の受け部１１に真空吸着ノズル１の頭部６を嵌合させることにより、真空吸着ノズル１が電子部品装着機に取り付けられる。【００３６】
次に、図２に、本発明の真空吸着ノズル１を具備した電子部品装着機を用いて、チップ状の電子部品を回路基板に実装する電子部品装着装置の構成を概略図で示す。【００３７】
第１の実施の形態に係る図２に示す電子部品装着装置２０は、電子部品１５を吸着した状態の真空吸着ノズル１を具備した電子部品装着機１４と、実装前の電子部品１５を並べたトレイ１６と、真空吸着ノズル１に吸着された電子部品１５に向けて光を照射するライト１７と、この光が照射された電子部品１５を撮影するためのＣＣＤカメラ１８と、ＣＣＤカメラ１８で撮影した画像を処理するための画像解析装置１９と、で構成されている。【００３８】
そして、この電子部品装着装置２０は、真空吸着ノズル１を具備した電子部品装着機１４がトレイ１６まで移動し、トレイ１６上に並べられた電子部品１５を吸着する。次に、図示しない回路基板までの移動の際に、真空吸着ノズル１に吸着された電子部品１５にライト１７により光が照射され、この光が照射された電子部品１５をＣＣＤカメラ１８で撮影する。ＣＣＤカメラ１８で撮影された画像を基に画像解析装置１９によって電子部品１５の位置や角度を認識し電子部品装着機４４の位置を補正して、電子部品１５を吸着した真空吸着ノズル１を回路基板の所定の位置に移動させて、回路基板上に電子部品１５を装着する。【００３９】
そして、本発明の真空吸着ノズル１は、吸着物である電子部品１５を真空吸着する吸着面２がセラミックスからなり、吸着面２に吸引孔３を備えた真空吸着ノズル１であって、吸着面２のセラミックスが、このセラミックスを構成する主成分と、この主成分の平均結晶粒径よりも大きい平均結晶粒径を有する第２成分とを含み、吸着面２において、第２成分の結晶粒子が主成分の結晶粒子よりも突出していることが重要である。【００４０】
また、ここでいう主成分とは、セラミックスを構成する全成分１００質量％のうち、５０質量％以上を占める成分であり、真空吸着ノズル１に求められる耐磨耗性や機械的強度等に優れたセラミックスを主成分として用いることが好適である。【００４１】
また、第２成分とは、主成分の平均結晶粒径よりも大きい平均結晶粒径を有し、吸着面２において、主成分の結晶粒子よりも突出している結晶粒子のことである。これは、吸着面２の断面を走査型電子顕微鏡で撮影することにより確認することができる。なお、主成分の結晶粒子よりも突出している異なる成分の結晶粒子が複数存在する場合は、走査型電子顕微鏡で撮影した画像から、各成分の結晶粒子の突出側の頂点と、その結晶粒子に接する主成分の結晶粒子の頂点との差を１０点ほど測定した平均突出高さが最も高い成分を第２成分とする。【００４２】
図３は、本発明の真空吸着ノズルの吸着面および吸着物である電子部品の表面の一部を拡大した概略図である。上図は、真空吸着ノズル１の吸着面２における主成分の結晶粒子２３と第２成分の結晶粒子２２との構成の例を示すものである。また、下図は電子部品の表面の断面の例を示すものである。この図３に示す例のように、本発明の真空吸着ノズル１は吸着面２において、主成分の結晶粒子２３よりも大きい平均結晶粒径を有する第２成分の結晶粒子２２が、主成分の結晶粒子２３よりも突出しており、吸着物である電子部品１５の表面には微小な凹部１５ａが存在している。【００４３】
このように、主成分の結晶粒子２３よりも大きい平均結晶粒径を有する第２成分の結晶粒子２２が、吸着面２において主成分の結晶粒子２３よりも突出していることにより、電子部品１５の吸着時に、突出している第２成分の結晶粒子２２が電子部品１５の表面に存在する微小な凹部１５ａに緩やかに嵌め合わされた状態となる。なお、第２成分の結晶粒子２２が電子部品１５の表面に存在する凹部１５ａに緩やかに嵌め合わされた状態とは、凹部１５ａに第２成分の結晶粒子２２が引っ掛かる程度に噛み合い、第２成分の結晶粒子２２と凹部１５ａとの間には空気の流通路が存在している状態である。これにより、滑り等によって吸着がずれることがなく確実に電子部品１５を保持することができるので、電子部品１５を落下させることなく搬送して装着することができる。また、電子部品１５を吸着した状態で第２成分の結晶粒子２２と凹部１５ａとの間には空気の流通路が存在しているので、電子部品１５が吸着面２に貼り付くこともなく、装着後に電子部品１５を離すために吸引孔３から空気を吸引するのを止めたときに時間を要することなく電子部品１５を離すことができる。【００４４】
また、上記効果を得るには、走査型電子顕微鏡で撮影した画像から求めた第２成分の結晶粒子２２の平均突出高さが１μｍ以上７μｍ以下であることが好適である。第２成分の結晶粒子２２の平均突出高さが１μｍ未満では、第２成分の結晶粒子２２が凹部１５ａに引っ掛かりにくく、嵌め合いが弱まり滑り等による吸着のずれが生じるおそれが大きくなる。また、第２成分の結晶粒子２２の平均突出高さが７μｍを超えると、第２成分の結晶粒子２２が凹部１５ａに噛み込んで装着時に電子部品１５を離すことが容易にできなくなることがあり、持ち帰りといわれる現象が生じるおそれが大きくなる。【００４５】
そして、主成分の結晶粒子２３よりも大きい平均結晶粒径を有する第２成分の結晶粒子２２を主成分の結晶粒子２３よりも突出させた吸着面２を得るには、例えば、ケミカルエッチングやイオンミリングなどの加工方法で、主成分と第２成分との加工レートの差を利用して第２成分の結晶粒子２２を突出させたり、真空吸着ノズル１の成形体を作製した後、吸着面２に第２成分を付着させた後に焼成することによって第２成分の結晶粒子２２を突出させたりすることにより得ることができる。また、機械加工によっても吸着面２に凹凸を形成することは可能であるが、機械加工によって形成された凸部の先端は鋭利で欠けやすく、電子部品１５の凹部１５ａに噛み込んでしまって装着時に離すことが容易にできなかったり、凸部が欠けて凹部１５ａに嵌め合わせることができなくなって吸着がずれたりする不具合を生じやすい。これに対し、本発明では上記方法によって、第２成分の結晶粒子２２を突出させて凸部を形成しているので、電子部品１５の凹部１５ａに嵌め合わされる第２成分の結晶粒子２２の先端の形状は丸みを帯びていて欠けにくく、長期間にわたって電子部品１５の吸着や装着を安定して行なうことができる。【００４６】
また、本発明の真空吸着ノズル１は、主成分がジルコニアであることが好適である。【００４７】
なお、ここでいうジルコニアとは、安定化剤を含むジルコニアのことである。主成分が安定化剤を含むジルコニアであるときには、強度および靱性などの機械的特性や耐磨耗性に優れているため、電子部品１５の小型化に対応して円筒部５の径を細くすることが可能となる。また、電子部品１５の吸着や装着を繰り返し行なっても欠けや破損するおそれが小さいので、長期間にわたって使用することのできる真空吸着ノズル１となる。【００４８】
また、安定化剤としては、イットリア，セリア，マグネシアなどを用いればよく、２〜５モル％程度含んでいれば実用上十分な強度を得ることができる。さらに、ジルコニアの平均結晶粒径としては、０.３〜１μｍとすると、吸着面２の径が小さくても吸着時の衝撃荷重による欠けの少ない真空吸着ノズル１とすることができる。さらに好ましくは、ジルコニアの平均結晶粒径を０.３〜０.８μｍとすることにより、主成分の平均結晶粒径よりも大きい平均結晶粒径を有する第２成分の平均結晶粒径を小さくすることができる。これにより、吸着物である電子部品１５の表面に存在する開口の径が小さい凹部１５ａに対しても、第２成分の結晶粒子２２を緩やかに嵌め合わせて吸着ずれを防ぐことができる。【００４９】
また、本発明の真空吸着ノズル１は、第２成分がアルミナであることが好適である。【００５０】
第２成分がアルミナである場合、硬度が高いため吸着物である電子部品１５との接触による磨耗が抑制され、吸着面２の耐久性を高めることができる。また、アルミナが主成分の平均結晶粒径よりも大きい平均結晶粒径を有し、吸着面２において、主成分の結晶粒子２３よりもアルミナの結晶粒子２２が突出していれば、他の成分を第２成分よりも多く添加しても構わない。【００５１】
さらに、本発明の真空吸着ノズル１は、第２成分が酸化亜鉛，酸化鉄，炭化チタン，窒化チタンのうちいずれかであることが好適である。【００５２】
第２成分が酸化亜鉛，酸化鉄，炭化チタン，窒化チタンのうちいずれかである場合、真空吸着ノズル１に導電性が付与されるので、真空吸着ノズル１が高速で移動して吸着や装着を繰り返したときに空気との摩擦で発生する静電気が真空吸着ノズル１に帯電するのを防ぐことができる。また、第２成分が炭化チタン，窒化チタンのいずれかである場合、硬度が高いので、吸着面２の耐磨耗性をさらに向上させ、耐久性を高めることができる。【００５３】
また、本発明の真空吸着ノズル１は、導電性付与剤を含んでいることが好ましい。本発明の真空吸着ノズル１は、絶縁性であっても半導電性であっても構わないが、導電性付与剤を含んでいれば、主成分や第２成分が絶縁性のセラミックスであっても半導電性を有することができる。【００５４】
例えば、主成分をジルコニアとし、第２成分をアルミナとすれば、強度の高い絶縁性のセラミックスとなるが、酸化鉄，酸化チタン，酸化亜鉛などの導電性付与剤を添加すれば適度な導電性を有するものとなるので、これを用いることによって、円筒部５の径が小さく細い形状でも折れにくくなり、適度な導電性も有する真空吸着ノズル１を作製することができる。同様に、アルミナは絶縁性のセラミックスであるが、安価で耐磨耗性に優れているという特長があり、アルミナを主成分とし、第２成分および導電性付与剤として炭化チタンや窒化チタンを添加すれば、適度な導電性を有するものとなる。このため、これを用いることによって、耐磨耗性に優れ、適度な導電性も有する真空吸着ノズル１を作製することができる。【００５５】
そして、本発明の真空吸着ノズル１が半導電性を有する場合には、真空吸着ノズル１の全長にわたる抵抗値、すなわち真空吸着ノズル１の先端と後端との間の抵抗値が１０３Ω以上１０１１Ω以下であることが好適である。それは、真空吸着ノズル１が高速で移動したときに空気との摩擦で発生する静電気が真空吸着ノズル１に帯電し、電子部品１５を吸着するときに放電して静電破壊するおそれを小さくすることができるからである。また、静電気の反発力により電子部品１５が動いたり吹き飛んだりすることを防ぐことができるからである。【００５６】
図８は、真空吸着ノズル１の先端と後端との間の抵抗値を測定する方法を示す概略図であり、真空吸着ノズル１の先端となる吸着面２に一方の電極６０を接触させ、後端となる頭部６の端面に他方の電極６０を接触させた状態を示している。そして、これら電極６０・６０は電気抵抗測定器（図示せず）に接続されており、真空吸着ノズル１の先端側と後端側の電極６０・６０間に任意の電圧を加えて真空吸着ノズル１の先端と後端の間の抵抗値を測定すればよい。測定に際して加える電圧は真空吸着ノズル１の形状や材質および抵抗値などに合わせて設定すればよく、おおよそ１０〜１５００Ｖの範囲であれば問題はない。【００５７】
そして、本発明の真空吸着ノズル１は、濃い色調を呈していることが好ましい。
図２に示す例の電子部品装着装置２０に、濃い色調を呈する真空吸着ノズル１を具備した電子部品装着機１４を用いれば、真空吸着ノズル１に吸着された電子部品１５をライト１７で照射してＣＣＤカメラ１８で撮影したときに、電子部品１５の背景となる真空吸着ノズル１が濃い色調を呈しているので、色合いが白色系，銀色系あるいは灰色系のものが多い電子部品１５を区別しやすい色合いのものとすることができ、電子部品１５の輪郭は明瞭なものとなる。これにより、位置や角度の認識エラーや誤った補正による装着ずれを低減させることができる。【００５８】
なお、濃い色調とは、黒色系，濃褐色系，濃緑色系，濃青色系等のことをいい、中でもより高い上記効果を得るには黒色系であることが好ましい。着色剤として、例えば、ジルコニアセラミックスでは、酸化鉄，酸化チタン，酸化コバルト，酸化クロム，酸化ニッケルなどが挙げられ、中でも酸化鉄は黒色系となるため好ましい。また、複数の着色剤を用いて濃い色調とすることもできる。また、アルミナセラミックスであれば、酸化鉄，酸化ニッケル，炭化チタン，窒化チタンなどが挙げられ、中でも酸化鉄，炭化チタンは黒色系となるため好ましい。また、上述した着色剤は導電性を付与することもできるので、電子部品１５を区別しやすい色合いや好ましい抵抗値を示す真空吸着ノズル１となるように添加量を調整すればよい。【００５９】
次に、本発明のセラミックス製の真空吸着ノズル１の製造方法を説明する。
本発明の真空吸着ノズル１を構成するセラミックスとしては、安定化剤を含むジルコニア，アルミナ，炭化珪素など公知の材料を用いることができる。【００６０】
例えば、イットリア安定化ジルコニアを９０質量％および第２成分としてアルミナを１０質量％の割合で混合した原料と、溶媒とをボールミルに入れて粉砕し、スラリーとする。その後、スプレードライヤーを用いてこのスラリーを噴霧乾燥し顆粒を作製する。また、主成分および第２成分の結晶粒径を調整するため、ジルコニアとアルミナとを別々のボールミルで個々に粉砕し、粉砕終了後にジルコニアのスラリーとアルミナのスラリーとを混合し、スプレードライヤーを用いて噴霧乾燥して顆粒を作製することもできる。【００６１】
次に、この顆粒と熱可塑性樹脂とをニーダに投入し、加熱しながら混練して得られた坏土をペレタイザーに投入する。これにより、インジェクション成形用の原料となるペレットを得ることができる。なお、ニーダに投入する熱可塑性樹脂としては、エチレン酢酸ビニル共重合体やポリスチレンやアクリル系樹脂などを、顆粒１００質量％に対して１０〜２５質量％程度添加すればよい。また、ニーダの混練の条件として、加熱温度は１４０〜１８０℃に設定すればよく、圧力等のその他の条件は、用いるセラミックスの原料や熱可塑性樹脂の種類に応じて適宜設定すればよい。【００６２】
そして、得られたペレットをインジェクション成形機に投入して射出成形し、必要に応じて、成形体に付随している余分な原料が冷えて固まったランナを切断することにより、真空吸着ノズル１となる成形体を得ることができる。【００６３】
次に、主成分がジルコニアであり、第２成分がアルミナのように酸化物系のセラミックスであるときの焼成条件としては、大気雰囲気中で最高温度を１３５０〜１６００℃とし、最高温度での保持時間を１〜５時間で焼成すればよい。また、第２成分が炭化チタンや窒化チタンのように非酸化物系のセラミックスであれば、真空雰囲気中かアルゴンやヘリウムなどの不活性ガス雰囲気中で最高温度を１４５０〜１７００℃とし、最高温度での保持時間を１〜５時間で焼成すればよい。また、窒化チタンのときには、窒素ガス雰囲気中で焼成してもよい。【００６４】
この後、吸着面２にケミカルエッチングやイオンミリングなどの加工方法により、主成分の結晶粒子２３よりも第２成分の結晶粒子２２を突出させることにより、本発明の真空吸着ノズル１を得ることができる。また、吸着面２に鏡面加工などを施して一旦平坦とした後に、上記加工を施しても構わない。さらに、真空吸着ノズル１となる成形体の吸着面２に第２成分を付着させて焼成することによっても本発明の真空吸着ノズル１を得ることができる。【００６５】
また、導電性が付与され、電子部品１５を区別しやすい色合いである黒色系の真空吸着ノズル１としては、例えば、主成分としてジルコニアを６５質量％，第２成分として酸化鉄を３５質量％含む真空吸着ノズル１や，第２成分である酸化鉄を３０質量％とし、酸化コバルトを３質量％，酸化クロムを２質量％加えた真空吸着ノズル１が好適である。【００６６】
このようにして得られた真空吸着ノズル１は、主成分の結晶粒子２３よりも大きい平均結晶粒径を有する第２成分の結晶粒子２２が、主成分の結晶粒子２３よりも突出している。これにより、電子部品の吸着時に、突出している第２成分の結晶粒子２２が電子部品１５の表面に存在する微小な凹部１５ａに緩やかに嵌め合わされた状態となる。そのため、滑り等によって吸着位置がずれることがなく確実に電子部品１５を保持することができるので、電子部品１５を落下させることなく搬送して装着することができる。また、吸着面２には第２成分の結晶粒子２２と凹部１５ａとの間に空気の流通路が存在しているため、電子部品１５が吸着面２に貼り付くこともない。また、装着後に電子部品１５を離すために吸引孔３から空気を吸引するのを止めたときに時間を要することなく電子部品１５を離すことができるので、実装の高速化に対応することができる。【００６７】
また、第２成分または他の成分を添加することにより、導電性が付与された真空吸着ノズル１は、真空吸着ノズル１が高速で移動して吸着や装着を繰り返したときに空気との摩擦で発生する静電気が真空吸着ノズル１に帯電するのを防ぐことができる。また、電子部品１５を吸着するときに放電して静電破壊するおそれを少なくすることや、静電気の反発力により電子部品１５が動いたり吹き飛んだりすることを防ぐことができる。【００６８】
さらに、第２成分または他の成分を添加することにより、電子部品１５を区別しやすい色合いとした真空吸着ノズル１では、ＣＣＤカメラ１８での撮影のときに、電子部品１５の輪郭が明瞭なものとなり、位置や角度の認識エラーや誤った補正による装着ずれを低減させることができるので、実装密度を高めることができる。【００６９】
［第２の実施の形態］
以下、本発明の第２の実施の形態の例を説明する。
図１は本発明の真空吸着ノズルを電子部品装着機の保持部材に組み付けたときの構成の一例を示すものであり、（ａ）は斜視図、（ｂ）は（ａ）の縦断面図である。【００７０】
図１に示す真空吸着ノズル１は、真空吸引することによって電子部品（図示せず）を吸着して保持するための吸着面２を先端の端面側に有した円筒部５と、円筒部５の吸着面２と相対する側に円筒部５に向かって先細りの形状で設けられた円錐部４と、円錐部４が吸着面２と相対する根元の端面側に設けた頭部６とを有する。そして、円筒部５を貫通して吸着面２に開口した内孔は、円錐部４と頭部６とに延設して頭部６の表面に開口させて、吸引孔３としてある。【００７１】
また、真空吸着ノズル１の頭部６と嵌合する受け部１１を有し、吸引孔３と連通するように吸引孔１２を有している保持部材１０が、真空吸着ノズル１の頭部６と受け部１１とを嵌合させて取り付けられており、この保持部材１０を介して真空吸着ノズル１が電子部品装着機（図示せず）に取り付けられるようにしてある。【００７２】
次に、図２に、本発明の真空吸着ノズル１を具備した電子部品装着機を用いて、チップ状の電子部品を回路基板に実装する電子部品装着装置の構成を概略図で示す。【００７３】
図２に示す電子部品装着装置２０は、電子部品装着機１４に具備した真空吸着ノズル１と、電子部品１５を並べたトレイ１６と、真空吸着ノズル１に吸着された電子部品１５に向けて光を照射するライト１７と、ライト１７の反射光を受光するためのＣＣＤカメラ１８と、ＣＣＤカメラ１８で受光した反射光（画像）を画像処理するための画像解析装置１９とで構成されている。【００７４】
そして、この電子部品装着装置２０は、真空吸着ノズル１がトレイ１６まで移動し、トレイ１６上に並べられた電子部品１５を吸着する。次に、ライト１７により真空吸着ノズル１に吸着された電子部品１５に光を照射し、この光が電子部品１５の本体や電極に当たって反射する反射光をＣＣＤカメラ１８で受光する。ＣＣＤカメラ１８で受光した画像を基に画像解析装置１９によって電子部品１５の位置を測定して、そのデータを基に回路基板（図示せず）の所定の位置に電子部品１５を吸着した真空吸着ノズル１を移動させて、回路基板の表面に電子部品１５を実装する。【００７５】
そして、本発明の第１の真空吸着ノズル１は、先端に吸着物を真空吸着する吸着面２を有しており、この吸着面２を有する部分がセラミックスからなり、吸着面２に吸引孔３を備えた真空吸着ノズル１であって、吸着面２の吸引孔３付近が突出し吸着面２が外周から側面にかけて湾曲すること、すなわち吸着面２の近傍の円筒部５の側面から吸着面２に向かって滑らかに変化する連続面７を有することが重要である。【００７６】
図４は、本発明の真空吸着ノズルの吸着面に向かって滑らかに変化する連続面の構成の一例を示す斜視図である。【００７７】
真空吸着ノズル１は、円筒部５の先端に、吸着物を真空吸着する吸着面２と吸引孔３とを備えており、吸着面２の近傍の円筒部５の側面から吸着面２に向かって滑らかに変化する連続面７を有する。【００７８】
図４に示す連続面７は、吸着面２の近傍の円筒部５の側面から吸着面２に向かって滑らかに変化する連続面７を吸着面２の外周の全周にわたって有している場合を示すものである。なお、この連続面７は、必ずしも吸着面２の外周の全周にわたって連続していないといけないものではなく、吸着面２の外周において２つ〜８つ程度の複数の連続面に分割してもよい。【００７９】
そして、例えば、図５に本発明の真空吸着ノズル１の図４におけるＡ−Ａ’線での断面図に示すように、真空吸着ノズル１の吸引孔３から真空吸引して吸着物（図示せず）を吸着しようとすると、吸着面２の吸引孔３へ正面方向から吸着面２の垂直方向に流れようとする気流ＦＡと、吸着面２に平行方向に流れようとする気流ＦＢと、円筒部５の側面から連続面７を通って吸着面２の方向に回り込んで気流ＦＢと合流しようとする気流ＦＣとが発生する。このとき、吸着面２と吸着物（図示せず）との間の圧力は真空吸引されることによって低下して吸着物は吸着面２に吸着され、吸着面２と吸着物とが接触する直前には吸着面２と吸着物との間隔はさらに狭くなって空気の流れは殆どが気流ＦＢとなり、気流ＦＣは、空気の流速が速くなると圧力が低下して周囲の空気が吸い込まれるというベンチュリ効果により、気流ＦＢに引き込まれる。しかし、気流ＦＣは吸着面２に向かって滑らかに変化する連続面７に沿って流れて、気流ＦＢの流れる方向とほぼ一致して滑らかに合流することから、合流部分で気流ＦＢの流れが大きく乱れることは殆ど無い。そのため、吸着物はトレイから持ち上げられてから吸着面２に吸着されるまでの間の姿勢が安定し、吸着物を吸着面２の所定の位置で吸着することができる。【００８０】
特に、図４に示す例の真空吸着ノズル１は、真空吸着ノズル１の円筒部５の側面の空気が気流ＦＣとなって、吸引孔３に向かって全方向から均等に滑らかに気流ＦＢと合流することから、多くの形状の吸着物に対応することができるので好適である。【００８１】
また、連続面７は、気流ＦＣが気流ＦＢに引き込まれるときに連続面７に沿って流れて滑らかに合流するよう形成する必要がある。具体的には、図４に示す例のように、吸着面２と吸引孔３とが円形であり、互いの中心が一致しており、円筒部５の断面形状も円形の場合であって、吸引孔３の半径をｄ，吸着面２の半径をｅ，円筒部５の半径をｆとし、連続面７の縦断面の曲線を円弧で形成するときには、１.２ｄ≦ｅかつ１.１ｅ≦ｆとなるようにすればよい。１.２ｄ≦ｅとするのは、吸着面２に吸着物を吸引したときに吸着物の姿勢を安定化し、さらに吸着面２の強度を保つのに好適なためであり、１.１ｅ≦ｆとするのは、連続面７の面積を確保しつつ気流ＦＣが気流ＦＢに滑らかに合流できるようにするのに好適なためである。なお、ｅ＜１.２ｄとすると、吸着面２の面積が小さすぎて吸着面２に吸着物を吸引したとき吸着物の姿勢が不安定となり、さらに吸着面２の強度が低下して破損しやすくなる傾向があるからである。また、ｆ＜１.１ｅとすると、連続面７を十分に形成できずに気流ＦＣと気流ＦＢとの合流部分の流れが乱れて吸着物の姿勢が不安定となり、所定の位置で吸着しにくくなる傾向があるからである。【００８２】
実際には、吸着物の種類や電子部品装着機の設定により最適な形状が変化するため、製品を用いて吸着試験を行なって吸着面２や連続面７の形状を決定すればよい。【００８３】
また、本発明の第２の真空吸着ノズル１は、先端に吸着物を真空吸着する吸着面２を有しており、この吸着面２を有する部分がセラミックスからなり、吸着面２に吸引孔３を備えた真空吸着ノズル１であって、真空吸着ノズル１の先端部（円筒部５）の外周に、吸着面２まで達する複数の溝８を有すること、すなわち吸着面２の外周に真空吸着ノズル１の円筒部５の側面から吸着面２に向かう複数の溝８を有することが重要である。【００８４】
図６は、本発明の真空吸着ノズルの側面から吸着面に向かう複数の溝を有する真空吸着ノズルの一例を示す斜視図である。図６に示す例では、真空吸着ノズル１の円筒部５の先端に吸着面２を形成し、この吸着面２の中心に吸引孔３を設けている。この真空吸着ノズル１の吸着面２の外周には、真空吸着ノズル１の円筒部５の側面から吸着面２に向かう１０本の溝８が吸着面２を取り囲むように形成され、溝８は真空吸着ノズル１の側面から吸着面２に向かって徐々に深さが増している。【００８５】
また、図７は本発明の真空吸着ノズルの図６におけるＡ−Ａ’線での断面図である。【００８６】
この真空吸着ノズル１の吸引孔３から真空吸引して吸着物（図示せず）を吸着しようとすると、吸着面２の吸引孔３へ正面方向から吸着面２の垂直方向に流れようとする気流ＦＡと、吸着面２に平行方向に流れようとする気流ＦＢと、円筒部５の側面から溝８を通って吸着面２の方向に回り込んで気流ＦＢと合流しようとする気流ＦＣとが発生する。このとき、吸着面２と吸着物（図示せず）との間の圧力は真空吸引されることによって低下して吸着物は吸着面２に吸着され、吸着面２と吸着物とが接触する直前には吸着面２と吸着物との間隔はさらに狭くなって空気の流れは殆どが気流ＦＢとなり、気流ＦＣはベンチュリ効果により気流ＦＢに引き込まれる。しかしながら、気流ＦＣは吸着面２に向かう溝８に沿って流れて、気流ＦＢの流れる方向とほぼ一致して滑らかに合流することから、合流部分で気流ＦＢの流れが大きく乱れることは殆ど無い。また、吸着物はトレイから持ち上げられてから吸着面２に吸着されるまでの間の姿勢が安定することから、吸着物を吸着面２の所定の位置で吸着することができる。また、このような溝８を設けることによって、吸着物を離脱するときには溝８を通して吸着面２の全域に空気が流通しやすくなるため、吸着物が吸着面２に貼り付くこともない。また、吸着物を離脱するために吸引孔３から空気を吸引するのを止めると、時間を要することなく短時間で吸着物の離脱を行なうことができる。【００８７】
また、溝８の幅Ｈは０.１〜１ｍｍとすることが好ましい。溝８の幅Ｈが０.１ｍｍ以上であれば、溝８を通過して気流ＦＣが流れるので、気流ＦＢとの合流部分で気流ＦＢの流れが大きく乱れることが少なくなり、吸着物の位置ずれ防止の効果が大きい。また、溝８の幅Ｈが１ｍｍ以下であれば、溝８内で気流ＦＣの流れる方向が安定して、吸着物のずれを小さくすることができる。しかし、溝８の幅Ｈが０.１ｍｍ未満になると、気流Ｃがこの溝８を通過することが少なくなり、溝８が無い場合とほぼ同様となり、気流の乱れが生じやすくなって、吸着物の位置ずれ防止の効果が減少する傾向がある。逆に、溝８の幅Ｈが１ｍｍを超えると、溝８自体の形成によって段差を設けたことと同じことになり、気流ＦＣが乱れて吸着物がずれ易くなるという問題が生じる傾向がある。【００８８】
また、溝８と吸着面２とが交差する部位での溝８の深さＩは０.０５ｍｍ以上とすることが好ましい。この部位での溝８の深さＩが０.０５ｍｍ以上であれば、溝８を通過して気流ＦＣが流れるので、気流ＦＢとの合流部分で気流ＦＢの流れが大きく乱れることが少なくなり、吸着物の位置ずれ防止の効果が大きい。また、溝８の深さＩが０.０５ｍｍ未満になると、気流ＦＣがこの溝８を通過して滑らかに気流ＦＢと合流するという効果が少なくなり、溝８が無い場合とほぼ同様となる。そのため、気流ＦＢ・ＦＣの乱れが生じやすくなって、吸着物の位置ずれ防止の効果が減少する傾向がある。【００８９】
また、溝８の幅Ｈと深さＩとの比率はＨ／２≦Ｉ（Ｈ／Ｉ≦２）とすることが好ましい。溝８の深さＩが幅Ｈの１／２以上であれば、溝８を通過して気流ＦＣが流れるので、気流ＦＢとの合流部分で気流ＦＢの流れが大きく乱れることが少なくなり、吸着物の位置ずれ防止の効果が大きい。溝８の幅Ｈと深さＩとの比率がＨ／２＞Ｉ（Ｈ／Ｉ＞２）になると、深さＩが幅Ｈと比較して浅すぎることとなるため、溝８が無い場合とほぼ同様となる。そのため、気流ＦＢ・ＦＣの乱れが生じやすくなって、吸着物の位置ずれ防止の効果が減少する傾向がある。【００９０】
また、溝８の長さＪは気流ＦＣが発生する長さであればよく、さらに、溝８の底の形状は、図７に示すように吸着面２の側で吸引孔３の方向に傾斜した形状でも、図５に示すように滑らかに変化する連続面７のような形状であってもよい。【００９１】
そして、溝８は、吸着面２の外周近傍でこの溝８に沿って流れる気流ＦＣ以外の気流が発生することを抑制するためには、複数の溝８を吸着面２の外周に等間隔で、それぞれの溝８を同一形状のものとして並べることが好ましい。隣接する溝８の間隔が吸着面２の場所によって異なっていると、間隔の広い部位と狭い部位とで気流が一様で無くなって、吸着面２の外周近傍での気流の乱れが発生し易くなる傾向がある。また、溝８の形状が異なっていると、気流ＦＣの流速も溝８ごとに異なってくる。そのため、真空吸着ノズル１の円筒部５の側面から溝８に流れ込む空気の量に偏りが生じて、吸着面２の外周近傍の気流の乱れが発生し易くなる傾向がある。【００９２】
また、本発明の第１の真空吸着ノズル１は、先端に吸着物を真空吸着する吸着面２を有しており、この吸着面２を有する部分がセラミックスからなり、吸着面２に吸引孔３を備えた真空吸着ノズル１であって、吸着面２の近傍の円筒部５の側面から吸着面２に向かって滑らかに変化する連続面７を、図４に示す例のように、吸着面２の外周の全周にわたって有していることが好ましい。【００９３】
また、本発明の第２の真空吸着ノズル１は、先端に吸着物を真空吸着する吸着面２を有しており、この吸着面２を有する部分がセラミックスからなり、吸着面２に吸引孔３を備えた真空吸着ノズル１であって、吸着面２の外周に円筒部５の側面から吸着面２に向かう複数の溝８を、図６および図７に示す例のように、吸着面２の外周に同一形状で等間隔に有していることが好ましい。【００９４】
連続面７を吸着面２の外周の全周にわたって形成するのは、または複数の溝８を吸着面２の外周に同一形状で等間隔に配置するのは、いずれも気流ＦＢと気流ＦＣとの合流部で発生する気流ＦＢ・ＦＣの乱れの影響を打ち消し合わせて吸着物の位置ずれを抑制するためである。これに対し、連続面７を吸着面２の外周の一部に設けたり、あるいは分割して設けたり、または複数の溝８を例えば部分的に１カ所に限定して配置したりすると、気流ＦＢと気流ＦＣとの合流部分の気流ＦＢ・ＦＣの強さの違いが吸着面２上で生じるようになり、この気流ＦＢ・ＦＣの強さの差が吸着物を位置ずれさせてしまうおそれがある。【００９５】
吸着面２の形状的に溝８の配置に制約があり、図６に示すような形状の溝８を例えば吸着面２の外周に３本しか形成できないような場合には、３本の溝８を吸着面２の外周を３等分するように配置して気流ＦＣの合力を打ち消し合わせるようにすれば、溝８を不均一な間隔で配置する場合に比べて、吸着物の位置ずれを抑制する効果を十分に得ることができる。【００９６】
また、連続面７を吸着面２の外周の全周にわたって形成すれば、または複数の溝８を吸着面２の外周に同一形状で等間隔に配置すれば、このような連続面７または溝８を設けることによって、吸着物を離脱するときには吸着面２の全域に空気が流通しやすくなる。これにより、時間を要することなく短時間で吸着物の離脱を行なうことができるとともに、連続面７または複数の溝８によってバランスよく吸着物を離脱させることができ、位置ずれや持ち帰り現象が発生するおそれを効果的に低減することができる。【００９７】
なお、本発明の真空吸着ノズル１は、絶縁性であっても半導電性であっても構わないが、半導電性を有する場合には、例えば先端と後端との間の抵抗値を１０３〜１０１１Ωとすれば、真空吸着ノズル１が高速で移動して空気との摩擦で発生する静電気により帯電することを防ぎ、静電気の反発力により電子部品１５が動いたり吹き飛んだりするという問題を防止できる。また、吸着面２の径が０.７ｍｍ以下と小さな真空吸着ノズル１であるときにも、吸着物（電子部品１５）を回路基板に配設し実装したときに、真空吸着ノズル１の吸着面２の一部が先に実装してある電子部品や周囲に実装してある部品に接することによって破損するという問題を防止することができる。【００９８】
さらに、真空吸着ノズル１にセラミックスを用いると、電子部品１５の着脱を繰り返すことにより吸着面２が早期に磨耗することを防止することができる。このセラミックスとしては、例えば耐磨耗性に優れた材料である炭化珪素を用いることができる。【００９９】
真空吸着ノズル１の先端と後端との間の抵抗値を１０３〜１０１１Ωとすると、真空吸着ノズル１に静電気が帯電したとしても、この静電気は保持部材１０と電子部品装着機２０とを通してアース（除電）できる。そのために、真空吸着ノズル１から周囲の部品などに静電気が急速に放電して周囲の部品が放電破壊するのを防止することができる。また、真空吸着ノズル１が電子部品１５に近づいても、真空吸着ノズル１の静電気は除電されているので、静電気の反発力で電子部品１５が吹き飛ぶという現象が発生しないようにすることができる。この抵抗値が１０３Ω未満である場合、真空吸着ノズル１の周囲にある部品などに静電気が帯電しているとそれらから放電されやすくなり、吸着している電子部品１５を静電破壊してしまうという問題が生じるようになる。また、１０１１Ωを超える場合、真空吸着ノズル１に発生した静電気を帯電しやすくなり、真空吸着ノズル１が電子部品１５に近づくと静電気の反発力により電子部品１５が吹き飛ぶという現象が発生するようになるので好ましくない。【０１００】
ここで、図８は真空吸着ノズル１の先端と後端との間の抵抗値を測定する方法を示す正面図であり、真空吸着ノズル１の先端となる吸着面２に一方の電極６０を接触させ、後端となる頭部６の端面に他方の電極６０を接触させた状態を示している。そして、これら電極６０・６０には電気抵抗測定器（図示せず）が接続されており、真空吸着ノズル１の先端側と後端側の電極６０・６０間に任意の電圧を加えて真空吸着ノズル１の先端と後端の間の抵抗値を測定すればよい。測定に際して加える電圧は、真空吸着ノズル１の形状や材質および抵抗値などに合わせて設定すればよく、おおよそ１０〜１５００Ｖの範囲であれば問題はない。【０１０１】
また、吸着面２の径は０.７ｍｍ以下とするのが好ましい。これは、長辺が１ｍｍ以下の矩形状の電子部品１５を吸着して高密度に実装される回路基板に実装するときに、吸着面２や円筒部５が先に実装してある電子部品や周囲に実装してある部品に接触して欠けるという問題を生じにくくするためである。吸着面２の径が０.７ｍｍを超えると、長辺が１ｍｍ以下の矩形状の電子部品１５を吸着して高密度に実装される回路基板に実装しようとすると、吸着面２や円筒部５が実装箇所の周囲にある部品と接触して破損しやすくなる。例えば、電子部品１５が０６０３タイプ（寸法が０.６ｍｍ×０.３ｍｍ）のチップ部品である場合には、回路基板に実装された部品の間隔が約０.１ｍｍとなる箇所もあるために、電子部品１５が吸着面２に吸着されたときに僅かにずれただけでも、実装時に吸着面２や円筒部５が実装箇所の周囲にある部品に接触して破損する危険がある。【０１０２】
また、吸着面２の形状は円形が基本であるが、吸着物の形状に合わせて楕円，矩形，多角形など任意の形状を選択できる。また、吸着面２が円形と異なる形状の場合は、吸着面２の外辺寸法の最小となる部分が０.７ｍｍ以下となるようにすればよい。これは、電子部品１５の実装密度が最も高くなる方向に吸着面２の外辺が最小となる部分を合わせるように用いることができるからである。また、こうすれば円筒部５の機械的強度を小さくすることなしに作製できるので好ましい。【０１０３】
なお、第１の実施の形態の例についても、図４に示す真空吸着ノズル１のように、円筒部５の先端に、吸着物を真空吸着する吸着面２と吸引孔３とを備えており、吸着面２の近傍の円筒部５の側面から吸着面２に向かって滑らかに変化する連続面７を有するものや、図６に示す例のように、真空吸着ノズル１の側面から吸着面２に向かう複数の溝８を有する形状にすることで、滑り等によって吸着がずれることがなく確実に電子部品１５を保持することができるので、電子部品１５を落下させることなく搬送して装着することができる。また、電子部品１５を吸着した状態で、吸着面２の第２成分の結晶粒子２２と電子部品１５の凹部１５ａとの間には空気の流通路が存在しているので、電子部品１５が吸着面２に貼り付くこともなく、装着後に電子部品１５を離すために吸引孔３から空気を吸引するのを止めたときに時間を要することなく電子部品１５を離すことができると同時に、ベンチュリ効果により気流の流れが大きく乱れることは殆ど無い。そのため、吸着物はトレイから持ち上げられてから吸着面２に吸着されるまでの間の姿勢が安定し、吸着物を吸着面２の所定の位置で吸着することができて電子部品１５を装着したときの位置ずれを発生しにくくできるので好ましい。【０１０４】
さらに、本発明の真空吸着ノズル１に用いるセラミックスは導電性付与剤を含むのが好ましい。【０１０５】
真空吸着ノズル１に用いるセラミックスに導電性付与剤を含むものを用いると、単体では絶縁性のセラミックスであっても、導電性付与剤を含ませることによって所望の適度な抵抗値を有する真空吸着ノズル１を作製することができる。【０１０６】
例えば、アルミナセラミックスは絶縁性のセラミックスであるが、安価で耐摩耗性が優れているという特長がある。これに炭化チタンや窒化チタンなどの導電性付与材を添加すれば適度な導電性を有するものとなるので、これを用いることによって、耐摩耗性に優れ、適度な導電性も有する真空吸着ノズル１を作製することができる。同様に、ジルコニアセラミックスは強度の高い材料であり、酸化鉄，酸化チタン，酸化亜鉛などの導電性付与材を添加すれば適度な導電性を有するものとなる。そのため、これを用いることによって、細い形状でも折れにくくなり、適度な導電性も有する真空吸着ノズル１を作製することができる。また、炭化珪素セラミックスは、炭素を添加することで抵抗値を調整した真空吸着ノズル１を作製することができる。【０１０７】
そして、本発明の真空吸着ノズル１に用いるセラミックスは黒色系セラミックスであることが好ましい。【０１０８】
真空吸着ノズル１に黒色系セラミックスを用いると、真空吸着ノズル１で吸着した電子部品１５をライト１７で照射してＣＣＤカメラ１８で撮影したときに、電子部品１５はライト１７の反射光で鮮明に写るが、電子部品１５の背景は真空吸着ノズル１が黒色系セラミックスであるために暗い状態となり、電子部品１５の輪郭は明瞭になる。そのため、画像解析装置１９は真空吸着ノズル１に吸着された電子部品１５の形状を正確に認識できるので、回路基板に実装する際の位置精度が高くなるという利点がある。【０１０９】
黒色系セラミックスとしては、黒色系の導電性付与材を添加したジルコニア，アルミナおよび炭化珪素などがある。また、茶色系や青色系などの他の色調を有するセラミックスでも、濃い色調とすることにより黒色系セラミックスと同様の効果を得ることができる。【０１１０】
例えば、アルミナセラミックスに添加することによって黒色系あるいは茶色系や青色系であっても濃い色調のセラミックスとして用いることができる導電性付与材としては、酸化鉄，酸化ニッケル，炭化チタン，窒化チタンなどが挙げられ、中でも酸化鉄，炭化チタンが黒色系セラミックスを得られる導電性付与材として好ましい。ジルコニアセラミックスに添加することによって黒色系あるいは茶色系や青色系であっても濃い色調のセラミックスとして用いることができる導電性付与材としては、酸化鉄，酸化チタン，酸化コバルト，酸化クロム，酸化ニッケルなどが挙げられ、中でも酸化鉄が黒色系セラミックスを得られる導電性付与材として好ましい。炭化珪素セラミックスは、炭素を含有させて導電性を付与したものが黒色系セラミックスとして好ましい。【０１１１】
さらに、本発明の真空吸着ノズル１に用いるセラミックスは、安定化剤を含むジルコニアセラミックスであることが好ましい。【０１１２】
真空吸着ノズル１に用いるセラミックスに安定化剤を含むジルコニアセラミックスを用いることが好ましいのは、セラミックスとしての機械的強度が高いためである。特に、図１（ａ）に示す真空吸着ノズル１のように、円筒部５を有しており、その径が細い形状の真空吸着ノズル１の場合には、吸着面２に吸着した電子部品１５を基板に実装したときに、隣接する部品と真空吸着ノズル１の先端とが接することによって円筒部５が破損しやすい。そのため、セラミックスとして強度の高いジルコニアセラミックスを使用することが好適である。【０１１３】
このときのジルコニアセラミックスに含ませる安定化剤にはイットリア，セリア，マグネシアなどを用いればよく、これら安定化剤を２〜８モル％程度含んでいれば実用上で強度的に十分なジルコニアセラミックスとなる。また、ジルコニアの平均結晶粒子径は３μｍ以下のものが好ましい。ジルコニアの平均結晶粒子径を３μｍ以下とすることで、真空吸着ノズル１の作製や補修の際に吸着面２に対して研削加工や鏡面加工をするときに、結晶粒子が脱落しにくくなることから吸着面２に欠けが生じにくくなる。【０１１４】
さらに、本発明の真空吸着ノズル１は、セラミックスが安定化剤を含むジルコニアセラミックスであり、導電性付与材として酸化鉄，酸化コバルト，酸化クロムおよび酸化ニッケルの少なくとも１種を含むことが好ましい。これらの導電性付与材は、ジルコニアセラミックスに導電性を付与することができるとともに、例えば酸化鉄であれば黒色系、酸化コバルトであれば青色系、酸化クロムであれば緑色系といった色にセラミックスを着色することができる。【０１１５】
そして、この真空吸着ノズル１で電子部品１５を吸着すると、ライト１７が真空吸着ノズル１に吸着された電子部品１５に向けて光を照射し、ＣＣＤカメラ１８で反射光を受光するときに、電子部品１５の色合いに対して真空吸着ノズル１の色合いを濃色系に変えたものを選択できる。そのため、画像解析装置１９が真空吸着ノズル１と電子部品１５とを区別しやすい色合いのものとすることができ、認識エラーや誤動作を低減させることができる。【０１１６】
一般的に、電子部品１５は色合いが白色系，銀色系あるいは灰色系のものが多く、そのために真空吸着ノズル１の色合いとしては黒色系などの濃色系の色合いが求められることが多い。このような黒色系の色合いの真空吸着ノズル１を得るためには、例えば、ジルコニアを６５質量％、酸化鉄を３０質量％，酸化コバルトを３質量％，酸化クロムを２質量％の組成としたジルコニアセラミックスを用いるのが好適である。また、電子部品１５が銀色系のときは、真空吸着ノズル１の色合いは濃い黒色系を用いるのが好ましい。これは、酸化鉄を２５質量％以上とすることによって得ることができる。【０１１７】
次に、本発明のセラミックス製の真空吸着ノズル１の製造方法を説明する。
本発明の真空吸着ノズル１を構成するセラミックスとしては、炭化珪素，アルミナ，安定化剤を含むジルコニアなどの公知の材料を用いることができる。【０１１８】
例えば、炭化珪素を９５質量％に焼結助剤としてアルミナを５質量％の割合で混合した原料をボールミルに投入して所定の粒度まで粉砕してスラリーを作製し、スプレードライヤーを用いて噴霧乾燥して顆粒を形成する。【０１１９】
次に、この顆粒と熱可塑性樹脂とをニーダに投入して加熱しながら混練して得られた坏土をペレタイザーに投入すれば、インジェクション成形（射出成形）用の原料となるペレットを得ることができる。なお、ニーダに投入する熱可塑性樹脂としては、エチレン酢酸ビニル共重合体やポリスチレンやアクリル系樹脂などを顆粒の質量に対して１０〜２５質量％程度添加すればよく、ニーダを用いて混練中の加熱温度は１４０〜１８０℃に設定すればよい。また、混練の条件はセラミックスの種類や粒度、および熱可塑性樹脂の種類に応じて適宜設定すればよい。【０１２０】
そして、得られたペレットをインジェクション成形機（射出成形機）に投入して射出成形すれば、焼成することによって真空吸着ノズル１となる成形体が得られる。このとき、得られた成形体には通常は射出成形したときの余分な原料が冷えて固まったランナが付随しているので、そのランナは脱脂する前に切断しておく。【０１２１】
炭化珪素の焼成条件としては、真空雰囲気中またはアルゴンやヘリウムなどの不活性ガス雰囲気中で焼成すればよく、最高温度は１９００〜２２００℃とし、最高温度での保持時間を１〜５時間とすればよい。【０１２２】
さらにまた、本発明の真空吸着ノズル１を構成するセラミックスとして、安定化剤を含むジルコニアセラミックス，アルミナセラミックスなどを用いる場合には、導電性付与材としては、酸化鉄，酸化コバルト，酸化クロムおよび酸化ニッケルの少なくとも１種か、または炭化チタンや窒化チタンを含むものを用いることができる。【０１２３】
例えば、安定化剤としてイットリアを含むジルコニア６５質量％に対して酸化鉄を３５質量％の割合で混合し、この原料をボールミルに投入して所定の粒度まで粉砕してスラリーを作製する。そして、スプレードライヤーを用いて噴霧乾燥して顆粒を形成し、インジェクション成形機に投入して上述と同様の方法で射出成形すれば、焼成することによって真空吸着ノズル１となる成形体が得られる。【０１２４】
なお、本発明の真空吸着ノズル１の形状を得るには、一般的な射出成形法によって、真空吸着ノズル１の形状が得られる成形型を作製し、これをインジェクション成形機に設置して射出成形すればよい。これによって、容易に所望の形状の真空吸着ノズル１の成形体が得られる。【０１２５】
ここで、ジルコニアセラミックスあるいはアルミナセラミックスの焼成条件としては、導電性付与材が酸化鉄，酸化コバルト，酸化クロムおよび酸化ニッケルの少なくとも１種の場合には、大気雰囲気中で最高温度を１３００〜１５００℃の範囲として、最高温度での保持時間を１〜５時間として焼成すればよい。また、導電性付与材が炭化チタンの場合には、最高温度を１４００〜１８００℃の範囲として、最高温度での保持時間を１〜５時間とし、真空雰囲気中またはアルゴンなどの不活性ガス雰囲気中で焼成すればよい。また、導電性付与材が窒化チタンの場合には、これら真空雰囲気中または不活性雰囲気中に加えて、窒素ガス雰囲気中で焼成してもよい。これにより、セラミックス製の真空吸着ノズル１に適度な導電性を付与することができる。【０１２６】
なお、焼成後の真空吸着ノズル１は、セラミックスの表面の導電性が、内部よりも低下したり、ばらついて不安定となったりしないように、バレル加工などで表面を研磨して、セラミックスの面状態を一様にしておいてもよい。【０１２７】
また、連続面７を射出成形法以外の方法で形成するには、予め真空吸着ノズル１の形状の成形体を作製しておいて、円筒部５の先端の吸着面２に鏡面加工などを施し、吸着面２が真空吸着ノズル１の長さ方向の軸に対し直角となるように加工した後、バレル加工やブラスト加工などで吸着面２の外周に連続面７を形成する方法や、旋盤で吸着面２の外周を加工して連続面７を形成する方法などを用いてもよい。【０１２８】
また、複数の溝８を射出成形法以外の方法で形成する方法としては、上記の方法と同様に、吸着面２が真空吸着ノズル１の長さ方向の軸に対して直角となるように加工した後、超音波加工や放電加工などを用いて複数の溝８を形成するようにしてもよい。
【実施例】
【０１２９】
（実施例１）
以下、本発明の実施例を説明する。
主成分としてイットリアを３モル％含む安定化ジルコニアを用い、第２成分としてアルミナを用いて、試料Ｎｏ．１〜１１を作製した。まず、ジルコニアおよびアルミナを別々のボールミルに溶媒とともに入れ、所定の粒度まで粉砕してスラリーを作製した。このスラリーを混合し、スプレードライヤーを用いて噴霧乾燥し、顆粒を作製した。ジルコニアとアルミナとの混合割合は、ジルコニアが９０質量％、アルミナが１０質量％となるようにした。【０１３０】
そして、この顆粒と、熱可塑性樹脂であるエチレン酢酸ビニル共重合体，ポリスチレン，アクリル系樹脂とをニーダに投入した。エチレン酢酸ビニル共重合体，ポリスチレン，アクリル系樹脂は、顆粒１００質量％に対して合計で２０質量％投入した。これを約１５０℃の温度に保ちながら混練して坏土を作製した。次に、得られた坏土をペレタイザーに投入して、インジェクション成形用の原料となるペレットを作製した。そして、このペレットを公知のインジェクション成形機に投入し、図１に示す例の真空吸着ノズルとなる成形体を作製した。【０１３１】
そして、得られた成形体を乾燥機に入れて乾燥させた後、大気雰囲気中で最高温度を１４００〜１５００℃の範囲とし、最高温度での保持時間を１〜５時間として焼成して、焼結体とした。その後、得られた焼結体はバレル加工でセラミックスの表面を数μｍ研磨し、真空吸着ノズルの吸着面となる部分を鏡面加工した。吸着面にはケミカルエッチングとイオンミリング加工とを施して第２成分を突出させ、円筒部の長さが３.２ｍｍ，外径が０.８ｍｍ，内径が０.２ｍｍであり、円筒部の肉厚が０.３０ｍｍの試料Ｎｏ．１〜１１の真空吸着ノズルを得た。【０１３２】
そして、ジルコニアの平均結晶粒径は、一般的な走査型電子顕微鏡（ＳＥＭ）を用いて真空吸着ノズルの焼き肌面を撮影してプラニメトリック法による以下の式（１）〜（２）によって計算した。【０１３３】
（プラニメトリック法）
ＳＥＭ写真上で面積（Ａ）の既知の円を描き、円内の粒子数ｎｃと円周にかかった粒子数ｎｉから（１）式によって単位面積当たりの粒子数ＮＧを求めた。そして、１／ＮＧが１個の粒子の占める面積であるから、（２）式によって平均結晶粒径Ｄを求めた。なお、ここで示すｍはＳＥＭ写真の倍率である。
ＮＧ＝（ｎｃ＋ｎｉ／２）／（Ａ／ｍ２）・・・（１）
Ｄ＝２／√（πＮＧ）・・・（２）【０１３４】
また、アルミナの平均結晶粒径は、鏡面加工した吸着面をＳＥＭで撮影してＳＥＭ写真上でアルミナの結晶粒子の長径と短径を測定し、以下の式（３）で求めた。
｛Σ（長径＋短径）／２｝／アルミナ結晶粒子の個数・・・（３）【０１３５】
また、第２成分であるアルミナの結晶粒子の突出高さは、吸着面の断面を走査型電子顕微鏡で撮影した画像から、アルミナの結晶粒子の突出側の頂点と、アルミナの結晶粒子に接するジルコニアの結晶粒子の頂点との差を５ヶ所測定した平均値として求めた。【０１３６】
次に、試料Ｎｏ．１〜１１の真空吸着ノズルを図２に示す例の電子部品装着機１４に取り付け、０６０３タイプ（寸法が０.６ｍｍ×０.３ｍｍ）の電子部品１５を１０００万個ダミー基板上に実装するテストを行なった。これにより、電子部品１５の位置ずれ、および電子部品１５を装着位置まで運んだが装着時に電子部品１５を離すことができない、いわゆる持ち帰りについて調べた。なお、位置ずれとは、ＣＣＤカメラ１８で撮影した画像を基に画像解析装置１９によって位置を認識した際に、補正を必要としたものをいう。【０１３７】
そして、位置ずれまたは持ち帰りの評価については、位置ずれまたは持ち帰りの数が０個のときは◎、１〜３個のときは○とし、４個以上は従来と差がないか従来より劣るので×とした。また、吸着面の欠けの評価、即ちテスト終了後において吸着面の端部に欠けが発生していたかどうかの評価については、欠けが無かったものは◎、０.２ｍｍ未満の欠けがあったものは○、０.２ｍｍ以上の欠けがあったものは×とした。結果を表１に示す。【０１３８】
【表１】
2009091061.tif 000003
【０１３９】
表１に示す結果から、本発明の範囲外である、主成分の平均結晶粒径と第２成分の平均結晶粒径とが等しい試料Ｎｏ．４および主成分の平均結晶粒径と第２成分の平均結晶粒径とを比較して第２成分の平均結晶粒径が小さい試料Ｎｏ．５では、電子部品１５の位置ずれが４個以上であった。これに対し、本発明の真空吸着ノズルの実施例である試料Ｎｏ．１〜３，６〜１１では、主成分の平均結晶粒径よりも大きい平均結晶粒径を有する第２成分を含み、吸着面において第２成分の結晶粒子が主成分の結晶粒子よりも突出しているので、電子部品１５の吸着時に、突出している第２成分の結晶粒子が電子部品１５の表面に存在する凹部に緩やかに嵌め合わされた状態となる。このため、滑りによる吸着ずれがなく確実に保持できるため、電子部品１５の位置ずれが１０００万個中で３個以内であった。【０１４０】
また、本発明の真空吸着ノズルの実施例である試料Ｎｏ．１〜３，６〜１０の持ち帰りについては、吸着面において第２成分の結晶粒子が主成分の結晶粒子よりも突出しており、吸着面に空気の流通路を有して電子部品１５との間で空気が流通するようになっているので、電子部品１５が吸着面に貼り付くこともなく、持ち帰りの個数が０個であった。【０１４１】
なお、本発明の真空吸着ノズルの実施例である試料Ｎｏ．１１は、持ち帰りの個数が１〜３個であった。この理由は明らかではないが、第２成分の結晶粒子の突出高さが９μｍであり、突出した第２成分の結晶粒子が電子部品１５の表面にある凹部に噛み込んだためと考えられる。また、試料Ｎｏ．１１の吸着面が０.２ｍｍ以下の大きさで欠けたのは、第２成分の平均結晶粒径が大きく、突出高さが９μｍと高いため、結晶粒子の脱粒が生じて欠けたものと考えられる。【０１４２】
これらの位置ずれ，持ち帰り，吸着面の欠けの評価結果から、主成分の平均結晶粒径よりも大きい平均結晶粒径を有する第２成分を含むセラミックスからなり、第２成分の結晶粒子が主成分の結晶粒子よりも１〜７μｍ突出している吸着面が、電子部品装着機用の真空吸着ノズルの吸着面として適していることが分かった。【０１４３】
（実施例２）
次に、主成分がジルコニアで第２成分がアルミナの試料Ｎｏ．１２〜２１の真空吸着ノズルを、実施例１と同様の作製方法にて作製した。また、主成分がアルミナであり第２成分が炭化チタンである真空吸着ノズルの成形体を実施例１と同様の作製方法にて作製し、真空乾燥機で乾燥させた。その後、真空雰囲気中で最高温度を１５００〜１６５０℃の範囲とし、最高温度での保持時間を１〜５時間として焼成し、それぞれ焼結体とした。その後、実施例１と同様に加工して、試料Ｎｏ．２２，２３の真空吸着ノズルを得た。なお、試料Ｎｏ．２２，２３の組成では、アルミナを９０質量％、炭化チタンを１０質量％とした。【０１４４】
そして、平均結晶粒径と第２成分の突出高さは、実施例１と同様の方法で測定した。次に、試料Ｎｏ．１２〜２３の真空吸着ノズルを図２に示す例の電子部品装着機１４に取り付け、実施例１と同様のテストを行ない、位置ずれ，持ち帰りおよび吸着面の欠けについて評価した。なお、評価方法についても実施例１と同様とした。結果を表２に示す。【０１４５】
【表２】
2009091061.tif 000004
【０１４６】
表２に示す結果から、本発明の範囲外である試料Ｎｏ．２１では、主成分の平均結晶粒径と第２成分の平均結晶粒径とが等しく、吸着面における第２成分の突出高さが低いため、位置ずれが生じて評価が×であった。これに対し、本発明の真空吸着ノズルの実施例である試料Ｎｏ．１２〜２０，２２，２３では、主成分の平均結晶粒径よりも大きい平均結晶粒径を有する第２成分を含み、吸着面において第２成分の結晶粒子が主成分の結晶粒子よりも突出していたため、電子部品１５の吸着時に、突出している第２成分の結晶粒子が電子部品１５の表面に存在する凹部に緩やかに嵌め合わされた状態となり、このことにより、滑りによる吸着ずれがなく確実に保持できた。そのため、電子部品１５の位置ずれが１０００万個中で３個以内であった。【０１４７】
また、本発明の真空吸着ノズルの実施例である試料Ｎｏ．１２〜２０，２２，２３の持ち帰りについては、吸着面において第２成分の結晶粒子が主成分の結晶粒子よりも突出しており、吸着面に空気の流通路を有して電子部品１５との間に空気が流通するようになっていたため、電子部品１５が吸着面に貼り付くこともなく、持ち帰りの個数が０個であった。【０１４８】
また、本発明の真空吸着ノズルの実施例である試料Ｎｏ．１２〜２０，２２，２３の吸着面の欠けについては、評価が○もしくは◎であった。ここで評価に差が現れたのは、試料Ｎｏ．１２〜２０と試料Ｎｏ．２２，２３とは、主成分であるジルコニアの強度とアルミナの強度との違いによるものと考えられる。また、主成分がジルコニアである試料Ｎｏ．１２〜２０において評価に差が現れたのは、試料Ｎｏ．１２，１７のジルコニアの平均結晶粒径が０.２μｍであり、この平均結晶粒径に対して、アルミナが適正な平均結晶粒径に達しておらず、十分な強度が得られなかったためと考えられる。【０１４９】
これらの位置ずれ，持ち帰り，吸着面の欠けの評価結果から、主成分の平均結晶粒径よりも大きい平均結晶粒径を有する第２成分を含むセラミックスからなり、第２成分の結晶粒子が主成分の結晶粒子よりも突出している吸着面が、電子部品装着機用の真空吸着ノズルの吸着面として適していることが分かった。そして、主成分としては、アルミナよりも強度の高いジルコニアがより適しており、ジルコニアの平均結晶粒径が０.３〜１μｍであることにより、実用上十分な強度を得られることが分かった。【０１５０】
（実施例３）
次に、主成分および第２成分としてイットリアを３モル％含む安定化ジルコニアからなる真空吸着ノズルを作製した。まず、主成分のジルコニアおよび第２成分のジルコニアを、別々のボールミルに溶媒とともに入れた。そして、主成分のジルコニアについては焼結後の平均結晶粒径が０.５μｍとなるように、第２成分のジルコニアについては焼結後の平均結晶粒径が１.５〜２.５μｍとなるように、それぞれ粉砕した。そして、これらのスラリーを別々にスプレードライヤーを用いて噴霧乾燥して、それぞれの顆粒を作製した。【０１５１】
次に、主成分のジルコニアの顆粒を用いて、真空吸着ノズルの成形体を実施例１と同様の作製方法にて作製し、成形体の吸着面に第２成分のジルコニアの顆粒を付着させた状態で実施例１と同様の条件で焼成して、焼結体とした。その後、得られた焼結体はバレル加工でセラミックスの表面を数μｍ研磨し、第２成分のジルコニアの結晶粒子の突出高さが表３に示す値となるように吸着面にラップ加工を施して、試料Ｎｏ．２４，２５の真空吸着ノズルを得た。【０１５２】
そして、平均結晶粒径および第２成分の突出高さは、実施例１と同様の方法で測定した。次に、試料Ｎｏ．２４，２５の真空吸着ノズルを図２に示す例の電子部品装着機１４に取り付け、実施例１と同様のテストを行ない、位置ずれ，持ち帰りおよび吸着面の欠けについて評価した。なお、評価方法についても実施例１と同様とした。結果を表３に示す。なお、表３には、比較のため試料Ｎｏ．１４の結果についても示す。【０１５３】
【表３】
2009091061.tif 000005
【０１５４】
表３に示す結果から、本発明の真空吸着ノズルの実施例である試料Ｎｏ．２４，２５は、持ち帰りの個数は０個であり、吸着面に欠けも見られなかった。位置ずれについては、試料Ｎｏ．２４が１０００万個中で３個、試料Ｎｏ．２５が１０００万個中で２個であり、これらの結果には第２成分の突出高さによる差が現れたものと考えられる。また、主成分の平均結晶粒径，第２成分の平均結晶粒径および第２成分の突出高さが同じであり、第２成分が異なる試料Ｎｏ．２５と試料Ｎｏ．１４との比較から、試料Ｎｏ．１４の方が第２成分の結晶粒子が電子部品の表面に存在する凹部に緩やかに嵌め合わされた状態を長時間維持することができることが分かった。これは、アルミナの方がジルコニアよりも硬度が高く磨耗しにくいためであると考えられる。【０１５５】
（実施例４）
次に、主成分としてイットリアを３モル％含む安定化ジルコニアを５０〜９０質量％用い、第２成分として酸化鉄，酸化亜鉛，炭化チタン，窒化チタンのいずれか１種を１０〜５０質量％用いて、成形体を得るまでの作製方法は実施例１と同様の方法で、真空吸着ノズルの成形体を作製した。ここで、第２成分として酸化鉄または酸化亜鉛を用いた真空吸着ノズルの成形体については、乾燥機に入れて乾燥させた後、大気雰囲気中で最高温度を１３００〜１５００℃の範囲とし、最高温度での保持時間を１〜５時間として焼成して、焼結体とした。また、第２成分として炭化チタンまたは窒化チタンを用いた真空吸着ノズルの成形体では、真空乾燥機に入れて乾燥した後、真空雰囲気中で最高温度を１４００〜１６５０℃の範囲とし、最高温度での保持時間を１〜５時間として焼成して、焼結体とした。得られた焼結体を実施例１と同様に加工して、試料Ｎｏ．２６〜４５の真空吸着ノズルを得た。【０１５６】
そして、平均結晶粒径と第２成分の突出高さは実施例１と同様の方法で測定した。また、真空吸着ノズルの先端と後端の間の抵抗値は、図８に示す方法で測定した。次に、試料Ｎｏ．２６〜４５の真空吸着ノズルを図２に示す例の電子部品装着機１４に取り付け、電子部品１５の吹き飛びおよび電子部品１５の静電破壊について試験を行なった。【０１５７】
ここで、真空吸着ノズルが高速で移動して空気との摩擦によって発生する静電気が真空吸着ノズルに帯電すれば、電子部品１５を吸着するときに、この静電気の反発力によって電子部品１５は吹き飛んで吸着されない。したがって、電子部品１５の吹き飛びの評価方法は、電子部品装着機１４を稼動させて１０００万個の吸着を行ない、ダミー基板上に実装された電子部品１５の個数を数えることで、電子部品１５の吹き飛びの個数を確認した。なお、実装前の隣接する電子部品１５の間隔は最小で０.１ｍｍとして評価した。そして、吹き飛んだ数が３個以下のときは◎、４〜１０個のときは○、１１個以上を△とした。【０１５８】
また、電子部品１５の静電破壊の評価方法については、電子部品装着機１４を稼動させて１０００万個の吸着を行ない、回路を形成したダミー基板１枚当たりにつき１００個の電子部品１５を装着し、一般に使用される回路の導通試験機を用いて、ダミー基板毎に導通試験を行なった。そして、導通の無かったダミー基板に付いてのみさらに個別に実装した電子部品１５の導通試験を実施して、静電破壊した個数を数えて良否の判断を行なった。その結果、静電破壊した個数が３個以下のときは◎、４〜１０個のときは○、１１個以上を△とした。結果を表４に示す。【０１５９】
【表４】
2009091061.tif 000006
【０１６０】
表４に示す結果から、真空吸着ノズルの先端と後端の間の抵抗値が１０３〜１０９Ωである試料Ｎｏ．２６〜２９，３１〜３４，３６〜３９，４１〜４４（本発明の真空吸着ノズルの実施例）では、電子部品１５の吹き飛びが１０００万個中３個以下であったことが分かる。この結果から、真空吸着ノズルが高速で移動して吸着や装着を繰り返したときに、空気との摩擦で発生する静電気が真空吸着ノズルに帯電することなく、確実に逃がすことができていることが分かった。【０１６１】
また、電子部品１５の静電破壊については、本発明の真空吸着ノズルの実施例である試料Ｎｏ．２８〜３０，３３〜３５，３８〜４０，４３〜４５では、１０００万個中３個以下であった。ここで、静電破壊は、真空吸着ノズルが高速で移動したときに空気との摩擦で発生する静電気が真空吸着ノズルに帯電し、電子部品１５を吸着したときに放電して起るが、本発明の真空吸着ノズルの実施例では、真空吸着ノズルの先端と後端の間の抵抗値が１０５〜１０１０Ωであることにより、静電破壊のおそれを少なくできることが分かった。【０１６２】
従って、電子部品１５の吹き飛びおよび電子部品１５の静電破壊の評価結果から、真空吸着ノズルの先端と後端の抵抗値は１０５〜１０９Ωとすることが好ましいことが分かった。【０１６３】
（実施例５）
まず、セラミックスとして、安定化剤としてイットリアを３モル％含むジルコニアを選択し、黒色化してカメラの視認性を高めるための着色剤として酸化鉄，酸化コバルト，酸化クロム，酸化ニッケルをジルコニア１００質量％に対して合計１０質量％添加した。この原料に水を加えてボールミルで粉砕・混合してスラリーを作製し、このスラリーをスプレードライヤーを用いて噴霧乾燥して、それぞれの顆粒を作製した。【０１６４】
そして、この顆粒１００質量％に対してエチレン酢酸ビニル共重合体，ポリスチレン，アクリル系樹脂を合計２０質量％加えてニーダに投入し、約１５０℃の温度に保ちながら混練して坏土を作製した。次に、得られた坏土をペレタイザーに投入して、インジェクション成形用の原料となるペレットを作製した。そして、このペレットを公知のインジェクション成形機に投入して、図１に示す真空吸着用ノズル１となる成形体を作製した。【０１６５】
この成形体を乾燥機に入れて乾燥した後、大気雰囲気中で最高温度を１４００〜１５００℃の範囲とし、最高温度での保持時間を１〜５時間として焼成して、焼結体とした。得られた焼結体はバレル加工でセラミックスの表面を数μｍ研磨し、その後、真空吸着ノズル１の吸着面２となる部分を鏡面加工した。吸着面２には図４に示すような滑らかな連続面７を形成し、吸引孔３の半径ｄと吸着面２の半径ｅと円筒部５の半径ｆと連続面７のＡ−Ａ’線断面での半径ｒとは、表５に示すように設定した。これらを試料Ｎｏ．１０１〜１１０とした。【０１６６】
なお、吸引孔３の半径ｄの値と吸着面２の半径ｅの値と円筒部５の半径ｆの値とは、一般的な工具顕微鏡を用いて測定した。【０１６７】
次に、これらの第１の真空吸着ノズルの試料Ｎｏ．１０１〜１１０を電子部品装着機１４に取り付けて、０６０３タイプ（寸法が０.６ｍｍ×０.３ｍｍ）の電子部品１５の真空吸着テストを行ない、電子部品１５の位置ずれについて調べた。【０１６８】
まず、電子部品装着機14を稼動させて１０００万個の吸着を行ない、ダミー基板上に電子部品１５を実装して、電子部品１５の位置ずれの個数を確認した。その結果について、位置ずれの数が０個のときは◎、１〜３個のときは○と表５に記入した。そして、位置ずれの数が４個以上は、従来と差がないか従来より劣るので、不合格とし×と記入した。また、テスト終了後に吸着面２に破損が無いときは○、破損があるときは×と記入した。
得られた結果を表５に示す。【０１６９】
【表５】
2009091061.tif 000007
【０１７０】
表５に示す結果から、電子部品１５の位置ずれおよび破損については、本発明の真空吸着ノズルの実施例である試料Ｎｏ．１０１〜１０６では、１０００万個中で３個以内であった。これに対して比較例である試料Ｎｏ．１０７，１０８ではいずれも４個以上であったことから、本発明の真空吸着ノズルの実施例はこれらよりも改善されていることが分かる。すなわち、本発明の実施例である試料Ｎｏ．１０１〜１０６では、真空吸着ノズル１の円筒部５の側面から先端の吸着面２に向かって滑らかに変化する連続面７を有することから、確実に吸着物（電子部品１５）を位置ずれなく保持できた。特に、本発明の実施例である試料Ｎｏ．１０２〜１０５では、吸着物の位置ずれが無く、吸着面２の破損も無いことから、吸引孔３の半径ｄと吸着面２の半径ｅと円筒部５の半径ｆとのバランスが優れており、吸着面２の外周近傍で気流が乱れにくかったと考えられる。【０１７１】
なお、本発明の実施例である試料Ｎｏ．１０１では、位置ずれは１〜３個であったが、吸着面２に小さい破損が生じていた。この破損が大きくなると吸着面２の外周近傍の気流が乱れて吸着物の位置ずれが発生しやすくなるため、吸着面２の半径ｅは吸引孔３の半径ｄの１.２倍以上とすることが好ましい。また、本発明の実施例である試料Ｎｏ．１０６での位置ずれは１〜３個であり、吸着面２に破損は無かった。しかしながら、滑らかな連続面７の面積が小さいため、吸着面２の外周近傍の気流が安定せず、吸着物の位置ずれが発生したと考えられる。従って、連続面７の面積を確保して気流を安定化するためには、円筒部５の半径ｆは吸着面２の半径ｅの１.２倍以上とすることが好ましい。【０１７２】
これに対し、本発明の比較例である試料Ｎｏ．１０７，１０８では、吸着面２の半径ｅと円筒部５の半径ｆとが等しいので、連続面７を形成することができないために吸着物の位置ずれが４個以上になったと考えられる。【０１７３】
（実施例６）
次に、実施例５と同様にして真空吸着ノズル１を作製し、図６に示すような形状の溝８を６本形成し、この６本の溝８が吸着面２の外周を６等分するように配置した。溝８の幅Ｈと深さＩは表２に示すように設定した。そして、真空吸着ノズル１の円筒部５は、長さが３.２ｍｍ，外径が１ｍｍ，内径が０.３ｍｍであり、円筒部５の肉厚が０.３５ｍｍ、溝８の長さＪが１ｍｍとなるように作製した。これらを試料Ｎｏ．１０９〜１１５とした。【０１７４】
また、溝８の幅Ｈおよび深さＩの値は、工具顕微鏡を用いて測定した。【０１７５】
次に、これら第２の真空吸着ノズル１の試料を電子部品装着機１４に取り付けて、０６０３タイプ（寸法が０.６ｍｍ×０.３ｍｍ）の電子部品１５の真空吸着テストを行ない、電子部品１５の位置ずれについて調べた。【０１７６】
まず、電子部品１５の位置ずれについては、電子部品装着機１４を稼動させて１０００万個の吸着を行ない、ダミー基板上に電子部品１５を実装して、電子部品１５の位置ずれの個数を確認した。その結果について、位置ずれの数が０個のときは◎、１〜３個のときは○と表６に記入した。また、位置ずれの数が４個以上は、従来と差がないか従来より劣るので、不合格として×と記入した。
得られた結果を表６に示す。【０１７７】
【表６】
2009091061.tif 000008
【０１７８】
表６に示す結果から、電子部品１５の位置ずれについては、本発明の真空吸着ノズルの実施例である試料Ｎｏ．１０９〜１１５では、１０００万個中で３個以内であった。すなわち、試料Ｎｏ．１０９〜１１５では、幅Ｈが０.０５〜０.１ｍｍであり、深さＩが０.０３〜０.１ｍｍである６本の溝８を有することから、吸着物（電子部品１５）を位置ずれを生じることなく保持できた。【０１７９】
特に、試料Ｎｏ．１１１〜１１３では、吸着物の位置ずれが無いことから、溝８の幅Ｈと深さＩとの大きさやバランスが優れており、吸着面２の外周近傍で気流が乱れにくかったと考えられる。【０１８０】
なお、試料Ｎｏ．１０９，１１０では、溝８の幅Ｈが０.１ｍｍ未満と狭いため、溝８に沿って流れる気流ＦＣが弱く、位置ずれを防止する効果が小さくなって位置ずれが１〜３個発生したと考えられる。また、試料Ｎｏ．１１４，１１５では、溝８の深さＩが０.０５ｍｍ未満と浅いため、溝８に沿って流れる気流ＦＣが少なくなり、位置ずれを防止する効果が小さくなって位置ずれが１〜３個発生したと考えられる。【０１８１】
従って、実施例６で用いた第２の真空吸着ノズル１の場合は、溝８の幅Ｈは０.１ｍｍ以上、溝８の深さＩは０.０５ｍｍ以上が好ましいと考えられる。【０１８２】
（実施例７）
次に、実施例６と同様にして真空吸着ノズル１を作製し、図６に示すような形状の溝８を４本形成して、４本の溝８は吸着面２の外周を４等分するように配置した。溝８の幅Ｈおよび深さＩは、表７に示すように設定した。そして、真空吸着ノズル１の円筒部５を、長さが６ｍｍ，外径が２ｍｍ，内径が０.３ｍｍであり、円筒部５の肉厚が０.８５ｍｍ、溝８の長さＪが１ｍｍとなるように作製した。これらを試料Ｎｏ．１１６〜１２３とした。【０１８３】
また、溝８の幅Ｈおよび深さＩの値は、工具顕微鏡を用いて測定した。【０１８４】
次に、これらの第２の真空吸着ノズル１の試料を電子部品装着機１４に取り付けて、０６０３タイプ（寸法が０.６ｍｍ×０.３ｍｍ）の電子部品１５の真空吸着テストを行ない、電子部品１５の位置ずれについて調べた。【０１８５】
まず、電子部品１５の位置ずれについては、電子部品装着機１４を稼動させて１０００万個の吸着を行ない、ダミー基板上に電子部品１５を実装して、電子部品１５の位置ずれの個数を確認した。その結果について、位置ずれの数が０個のときは◎、１〜３個のときは○と表７に示した。また、位置ずれの数が４個以上は、従来と差がないか従来より劣るので、不合格として×と記入した。
得られた結果を表７に示す。【０１８６】
【表７】
2009091061.tif 000009
【０１８７】
表７に示す結果から、電子部品１５の位置ずれについては、本発明の真空吸着ノズルの実施例である試料Ｎｏ．１１６〜１２３では、１０００万個中で３個以内であった。【０１８８】
すなわち、本発明の実施例である試料Ｎｏ．１１６〜１２３では、幅Ｈが０.１〜０.７ｍｍであり、深さＩが０.１〜０.４ｍｍである４本の溝８を有することから、吸着物（電子部品１５）を位置ずれなく保持できた。特に、本発明の実施例である試料Ｎｏ．１１６〜１１７，１２０〜１２２では、吸着物の位置ずれが無いことから、溝８の幅Ｈと深さＩとの大きさやバランスが優れており、吸着面２の外周近傍で気流が乱れにくかったと考えられる。【０１８９】
なお、試料Ｎｏ．１１８，１１９では、溝８の深さＩが溝の幅Ｈと比較して浅いため、溝８に沿って流れる気流ＦＣが少なく、位置ずれを防止する効果が小さくなって位置ずれが１〜３個発生したと考えられる。また、試料Ｎｏ．１２３では、溝８の幅Ｈが０.６ｍｍを超えて大きいため、溝８自体の形成によって段差を設けたことと同じことになり、気流ＦＣが乱れて吸着物がずれ易くなり、位置ずれが１〜３個発生したと考えられる。【０１９０】
これらの結果から、真空吸着ノズル１の溝８については、実施例６に示すように、溝８の幅Ｈは０.１ｍｍ以上、溝８の深さＩは０.０５ｍｍ以上が好ましく、実施例７で示すように、溝８の幅Ｈは０.６ｍｍ以下が好ましいと言える。また、実施例６および実施例７の結果から、溝８の幅Ｈと深さＩとの比率Ｈ／Ｉが２を超えると、溝８内の気流ＦＣが不安定となることが分かる。なお、比率Ｈ／Ｉの下限は、円筒部５の肉厚に応じて円筒部５が破損しない程度に決めればよい。【０１９１】
（実施例８）
次に、図１１に示すように、実施例６で用いた試料Ｎｏ．１１１の真空吸着ノズル１の６本の溝８のうち、１本の溝８を形成しない５本の溝８を有した真空吸着ノズル１を作製した。この真空吸着ノズル１を電子部品装着機１４に取り付けて、０６０３タイプ（寸法が０.６ｍｍ×０.３ｍｍ）の電子部品１５の１０００万個の吸着テストを行ない、ダミー基板上に電子部品１５を実装して電子部品１５の位置ずれについて調べた。【０１９２】
その結果、電子部品１５の位置ずれについては、１０００万個中で３個であった。試料Ｎｏ．１１１と比較して電子部品１５の位置ずれの数が多くなったのは、５本形成された溝８の中に吸着面２の中心を挟んで対向する位置に同様の気流ＦＣを生じさせる溝８の無い溝８ａが含まれており、吸着面２の外周近傍で気流ＦＣの対称性が一部崩れて、吸引時に吸着物の姿勢が傾いたためと考えられる。【０１９３】
以上のように、本発明の真空吸着ノズル１は、真空吸着ノズル１の側面から吸引孔３に向けて流れる空気の流れが乱れることがないので、吸着面２の所定の位置に正確に吸着物を吸着することができ、その移送先で吸着面２から吸着物を離脱するときには、吸着物が吸着面２に貼り付くこともなく、吸着物を離脱するために吸引孔３から空気を吸引するのを止めた際に、時間を要することなく短時間で吸着物の離脱を行なうことができる。【０１９４】
（実施例９）
次に、実施例１の試料Ｎｏ．７と同様の材料と製造方法を用いて、図４に示す例のような、真空吸着ノズル１の吸着面２の近傍の円筒部５の側面から吸着面２に向かって滑らかに変化する連続面７を有する形状の真空吸着ノズルと、試料Ｎｏ．７の材料と製造方法を用いて図６のような真空吸着ノズルの側面から吸着面に向かう複数の溝を有する形状の真空吸着ノズルとを作製して、位置ずれおよび持ち帰りについて実施例１と同様の評価を実施した。その結果、図４および図６に示す例の形状の真空吸着ノズルは、位置ずれおよび持ち帰りについてはともに３個以内であった。【０１９５】
以上のように、本発明の真空吸着ノズルによれば、滑り等によって吸着がずれることがなく確実に電子部品１５を保持することができるので、電子部品１５を落下させることなく搬送して所望の実装位置に確実に装着することができる。また、電子部品１５を吸着した状態で第２成分の結晶粒子２２と凹部１５ａとの間には空気の流通路が存在しているので、電子部品１５が吸着面２に貼り付くこともなく、装着後に電子部品１５を離すために吸引孔３から空気を吸引するのを止めたときに、時間を要することなく電子部品１５を離すことができる。さらに、ベンチュリ効果により気流の流れが大きく乱れることは殆ど無く、吸着物はトレイから持ち上げられてから吸着面２に吸着されるまでの間の姿勢が安定し、吸着物を所定の位置で吸着することができて、電子部品１５を装着したときの位置ずれを発生しにくくすることができる。
【図１】
2009091061.tif 000010
【図２】
2009091061.tif 000011
【図３】
2009091061.tif 000012
【図４】
2009091061.tif 000013
【図５】
2009091061.tif 000014
【図６】
2009091061.tif 000015
【図７】
2009091061.tif 000016
【図８】
2009091061.tif 000017
【図９】
2009091061.tif 000018
【図１０】
2009091061.tif 000019
【図１１】
2009091061.tif 000020
【国際調査報告】
2009091061.tif 000021
2009091061.tif 000022
2009091061.tif 000023
2009091061.tif 000024